(57)【要約】【課題】  布帛等の被筆記体に良好な筆跡を形成できると共に、前記筆跡は耐洗濯性、耐ドライクリーニング性に優れ、実用性を満足させる筆記具用インキ組成物を提供する。【解決手段】  適用されるアジン系染料が、薄層クロマトグラフィー〔（担体は平均孔径が６０Åのシリカゲル、展開溶媒はベンゼンとメタノール（重量比１０：１）〕を行なった際、０．１〜１．０のＲｆ値に含まれる成分が全染料中の２０％未満である筆記具用インキ組成物。【選択図】  なし【特許請求の範囲】
【請求項１】
溶剤と、アジン系染料とから少なくともなる筆記具用インキであって、前記アジン系染料は、薄層クロマトグラフィー〔（担体は平均孔径が６０Åのシリカゲル、展開溶媒はベンゼンとメタノール（重量比１０：１）〕を行なった際、０．１〜１．０のＲｆ値に含まれる成分が全染料中の２０％未満であることを特徴とする筆記具用インキ組成物。
【請求項２】
前記アジン系染料がＣ．Ｉ．ソルベントブラック５、Ｃ．Ｉ．ソルベントブラック７から選ばれる染料である請求項１記載の筆記具用インキ組成物。
【請求項３】
主溶剤として蒸気圧が５．０〜５０ｍｍＨｇ（２０℃）の有機溶剤を用いてなる請求項１記載の筆記具用インキ組成物。
【請求項４】
前記有機溶剤がアルコール類、グリコールエーテル類、炭化水素類から選ばれる一種又は二種以上の溶剤である請求項３記載の筆記具用インキ組成物。
【請求項５】
前記有機溶剤がｎ−プロピルアルコール、イソプロピルアルコール、プロピレングリコールモノメチルエーテルから選ばれる溶剤である請求項４記載の筆記具用インキ組成物。
【発明の詳細な説明】
【技術分野】
【０００１】
本発明は筆記具用インキ組成物に関する。更に詳細には、前記インキ組成物によって筆記された布帛等の被筆記体の耐洗濯性、耐ドライクリーニング性を満足させる筆記具用インキ組成物に関する。
【背景技術】
【０００２】
従来より、着色剤としてニグロシンを用いたインキ組成物が開示されている（例えば、特許文献１参照）。
前記した従来のインキ組成物は、紙面や洗濯を必要としないガラスやプラスチック等への筆記に対しては有効であるが、洗濯を要する被筆記体、例えば布帛に適用した場合、前記布帛を洗濯したり、或いは、ドライクリーニングを行なった際、筆跡中の染料が溶出して色濃度が低下すると共に、滲みを生じて筆跡を判別し難くなり、被筆記体の見栄えを損ない易くなる。
また、溶出した染料によって、共に処理した布帛を汚染する虞がある。
【特許文献１】特開平５−１５６１９７号公報
【発明の開示】
【発明が解決しようとする課題】
【０００３】
本発明は、従来のインキ組成物における不具合を解消しようとするものであって、即ち、布帛等の被筆記体に筆記された筆跡の耐洗濯性、耐ドライクリーニング性に優れ、実用性を満たした筆記具用インキ組成物を提供しようとするものである。
【課題を解決するための手段】
【０００４】
本発明は、溶剤と、アジン系染料とから少なくともなる筆記具用インキであって、前記アジン系染料は、薄層クロマトグラフィー〔（担体は平均孔径が６０Åのシリカゲル、展開溶媒はベンゼンとメタノール（重量比１０：１）〕を行なった際、０．１〜１．０のＲｆ値に含まれる成分が全染料中の２０％未満である筆記具用インキ組成物を要件とする。
更には、前記アジン系染料がＣ．Ｉ．ソルベントブラック５、Ｃ．Ｉ．ソルベントブラック７から選ばれる染料であること、主溶剤として蒸気圧が５．０〜５０ｍｍＨｇ（２０℃）の有機溶剤を用いてなること、前記有機溶剤がアルコール類、グリコールエーテル類、炭化水素類から選ばれる一種又は二種以上の溶剤であること、前記有機溶剤がｎ−プロピルアルコール、イソプロピルアルコール、プロピレングリコールモノメチルエーテルから選ばれる溶剤であること等を要件とする。
【発明の効果】
【０００５】
本発明の筆記具用インキ組成物は、布帛等の被筆記体に良好な筆跡を形成できると共に、前記筆跡は耐洗濯性、耐ドライクリーニング性に優れ、実用性を満足させる筆記具用インキ組成物を提供することができる。
【発明を実施するための最良の形態】
【０００６】
本発明者は、着色剤として用いられるアジン系染料中の副生成物を低減させることにより、筆跡の洗濯やドライクリーニング（溶剤洗浄）処理による安定性を向上させた筆記具用インキ組成物が得られることを見いだした。
前記アジン系染料としては、Ｃ．Ｉ．ソルベントブラック５、Ｃ．Ｉ．ソルベントブラック７から選ばれる染料が好適に用いられる。
前記染料としては、薄層クロマトグラフィー〔担体として平均孔径が６０Åのシリカゲル、展開溶媒としてベンゼンとメタノールが１０：１（重量比）の溶媒〕を行なった時に、０．１〜１．０のＲｆ値に含まれる成分が全染料中の２０％未満のアジン系染料を用いる。
適用されるアジン系染料は、薄層クロマトグラフィーを行なった際のＲｆ値が０．１〜１．０を有する成分が全染料中の２０重量％未満であることにより、被服、履物等の布製品に対して良好な色濃度の筆跡を形成できると共に、洗濯やドライクリーニングを行なった際、筆跡の色濃度を損なうことなく、しかも、筆跡を形成していない部分への染料の溶出が少なく、よって、筆跡の滲みを視認し難くなる。
【０００７】
前記インキに用いられる溶剤としては、水系インキの場合は水と必要により水溶性有機溶剤、油性系インキの場合は有機溶剤が用いられる。
前記水溶性有機溶剤としては、例えば、エタノール、プロパノール、ブタノール、グリセリン、ソルビトール、トリエタノールアミン、ジエタノールアミン、モノエタノールアミン、エチレングリコール、ジエチレングリコール、チオジエチレングリコール、ポリエチレングリコール、プロピレングリコール、ブチレングリコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、エチレングリコールモノメチルエーテルアセテート、スルフォラン、２−ピロリドン、Ｎ−メチル−２−ピロリドン等が挙げられる。
【０００８】
油性系インキに用いられる有機溶剤としては、従来より汎用の溶剤を使用でき、インキ組成中４０乃至８０重量％の範囲で用いられる。
前記有機溶剤としては、ベンジルアルコール、エチレングリコール、ジエチレングリコール、プロピレングリコール、ベンジルグリコール、エチレングリコールモノブチルエーテル、エチレングリコールモノヘキシルエーテル、エチレングリコールモノフェニルエーテル、ジエチレングリコールモノエチルエーテル、ジエチレングリコールモノフェニルエーテル、プロピレングリコールモノエチルエーテル、プロピレングリコールモノフェニルエーテル、ジプロピレングリコールモノエチルエーテル、ジプロピレングリコールモノフェニルエーテル、トリプロピレングリコールモノメチルエーテル、トリプロピレングリコールモノエチルエーテル、トリプロピレングリコールモノフェニルエーテル、乳酸メチル、乳酸エチル、γ−ブチロラクトン等を例示できる。
また、有機溶剤として揮発し易い２０℃における蒸気圧が５．０〜５０ｍｍＨｇの溶剤を主溶剤として用いると筆跡の乾燥性に優れるため、筆跡を手触した際、未乾燥のインキが手に付着したり、筆記面上の筆跡を形成していない空白部分を汚染する等の不具合を生じることなく、良好な筆跡を形成できる。
蒸気圧が５．０〜５０ｍｍＨｇ（２０℃）の有機溶剤としては、エチルアルコール（４５）、ｎ−プロピルアルコール（１４．５）、イソプロピルアルコール（３２．４）、ｎ−ブチルアルコール（５．５）、イソブチルアルコール（８．９）、ｓｅｃ−ブチルアルコール（１２．７）、ｔｅｒｔ−ブチルアルコール（３０．６）、ｔｅｒｔ−アミルアルコール（１３．０）等のアルコール系有機溶剤、
エチレングリコールモノメチルエーテル（８．５）、エチレングリコールジエチルエーテル（９．７）、エチレングリコールモノイソプロピルエーテル（６．０）、プロピレングリコールモノメチルエーテル（７．６）等のグリコールエーテル系有機溶剤、
ｎ−ヘプタン（３５．０）、ｎ−オクタン（１１．０）、イソオクタン（４１．０）、メチルシクロヘキサン（３７．０）、エチルシクロヘキサン（１０．０）、トルエン（２４．０）、キシレン（５．０〜６．０）、エチルベンゼン（７．１）等の炭化水素系有機溶剤、
メチルイソブチルケトン（１６．０）、メチルｎ−プロピルケトン（１２．０）、メチルｎ−ブチルケトン（１２．０）、ジ−ｎ−プロピルケトン（５．２）等のケトン系有機溶剤、
蟻酸ｎ−ブチル（２２．０）、蟻酸イソブチル（３３．０）、酢酸ｎ−プロピル（２５．０）、酢酸イソプロピル（４８．０）、酢酸ｎ−ブチル（８．４）、酢酸イソブチル（１３．０）、プロピオン酸エチル（２８．０）、プロピオン酸ｎ−ブチル（４５．０）、酪酸メチル（２５．０）、酪酸エチル（１１．０）等のエステル系有機溶剤を例示できる。
なお、括弧内の数字は２０℃におけるそれぞれの有機溶剤の蒸気圧を示す。
前記有機溶剤のうち、好適にはアルコール類、グリコールエーテル類、炭化水素類から選ばれる溶剤が用いられ、特にアルコール類のうちｎ−プロピルアルコール、イソプロピルアルコール、グリコールエーテル類のうちプロピレングリコールモノメチルエーテルが併用する種々の樹脂や各種添加剤の溶解性に優れるため好適に用いられる。
前記２０℃における蒸気圧が５．０〜５０ｍｍＨｇの有機溶剤は溶剤中５０重量％以上添加される。
また、２種以上の溶剤を併用して用いてもよい。
【０００９】
樹脂としては、ケトン樹脂、ケトン−ホルムアルデヒド樹脂、アミド樹脂、アルキッド樹脂、ロジン変性樹脂、ロジン変性フェノール樹脂、フェノール樹脂、キシレン樹脂、ポリビニルピロリドン、α−及びβ−ピネン・フェノール重縮合樹脂、ポリビニルブチラール樹脂、アクリル樹脂、スチレンマレイン酸共重合物、セルロース誘導体、ポリビニルピロリドン、ポリビニルアルコール、デキストリン等を添加することができ、被筆記体への固着性や粘性付与のために用いられる。
【００１０】
更に、必要により剪断減粘性付与剤を添加することもできる。
前記剪断減粘性付与剤を添加することによって筆跡の滲みを抑制することができるため、紙面は勿論、浸透性の高い布帛等の繊維材料に筆記しても筆跡は滲むことなく、良好な筆跡を形成できる。
更に、前記インキを充填する筆記具がボールペン形態の場合、不使用時のボールとチップの間隙からのインキ漏れだしを防止したり、筆記先端部を上向き（正立状態）で放置した場合のインキの逆流を防止することができる。
尚、前記剪断減粘性付与剤を添加したインキ組成物の粘度は、水性系インキの場合、２０℃でのＥ型回転粘度計による３．８４Ｓ-1の剪断速度におけるインキ粘度が２０〜３００ｍＰａ・ｓを示し、且つ、剪断減粘指数が０．１〜０．９を示すことが好ましい。
油性系インキの場合、２０℃でのＥ型粘度計による３．８４Ｓ-1の剪断速度におけるインキ粘度が１０ｍＰａ・ｓ（２０℃）以上、好ましくは１０〜１０００ｍＰａ・ｓであり、且つ、剪断減粘指数が０．３〜０．９９、好ましくは０．５〜０．９９である。
なお、剪断減粘指数（ｎ）は、剪断応力値（Ｔ）及び剪断速度値（ｊ）の如き粘度計による流動学測定から得られる実験式Ｔ＝Ｋｊn （Ｋは非ニュートン粘性係数）にあてはめることによって計算される値である。
【００１１】
溶剤として水を用いた水性系インキの場合は、キサンタンガム、ウェランガム、構成単糖がグルコースとガラクトースの有機酸修飾ヘテロ多糖体であるサクシノグリカン（平均分子量約１００乃至８００万）、アルカガム、グアーガム、ローカストビーンガム及びその誘導体、ヒドロキシエチルセルロース、アルギン酸アルキルエステル類、メタクリル酸のアルキルエステルを主成分とする分子量１０万〜１５万の重合体、グルコマンナン、寒天やカラゲニン等の海藻より抽出されるゲル化能を有する増粘多糖類、ベンジリデンソルビトール及びベンジリデンキシリトール又はこれらの誘導体、架橋性アクリル酸重合体、無機質微粒子、ポリグリセリン脂肪酸エステル、ポリオキシエチレンソルビタン脂肪酸エステル、ポリエチレングリコール脂肪酸エステル、ポリオキシエチレンヒマシ油、ポリオキシエチレンラノリン・ラノリンアルコール・ミツロウ誘導体、ポリオキシエチレンアルキルエーテル・ポリオキシプロピレンアルキルエーテル、ポリオキシエチレンアルキルフェニルエーテル、脂肪酸アミド等のＨＬＢ値が８〜１２のノニオン系界面活性剤、ジアルキル又はジアルケニルスルホコハク酸の塩類。Ｎ−アルキル−２−ピロリドンとアニオン系界面活性剤の混合物、ポリビニルアルコールとアクリル系樹脂の混合物を例示できる。
【００１２】
溶剤として有機溶剤を用いた油性系インキの場合は、架橋型アクリル樹脂、架橋型アクリル樹脂のエマルションタイプ、非架橋型アクリル樹脂、架橋型Ｎ−ビニルカルボン酸アミド重合体又は共重合体、非架橋型Ｎ−ビニルカルボン酸アミド重合体又は共重合体、水添ヒマシ油、脂肪酸アマイドワックス、酸化ポリエチレンワックス等のワックス類、ステアリン酸、パルミチン酸、オクチル酸、ラウリン酸のアルムニウム塩等の脂肪酸金属塩、ジベンジリデンソルビトール、Ｎ−アシルアミノ酸系化合物、スメクタイト系無機化合物、モンモリロナイト系無機化合物、ベントナイト系無機化合物、ヘクトライト系無機化合物、シリカ、下記一般式（１）と下記一般式（２）とのアクリル共重合体、
【化１】
2005113054.tif 000002
【化２】
2005113054.tif 000003
〔式中、Ｒ1 は炭素数１乃至１２のアルキル基を示し、Ｒ2 は炭素数１乃至２４のアルキル基を示し、ｍ、ｎは数千乃至数十万の重合度を示す。〕
アクリル酸又はメタクリル酸と、下記一般式（３）又は（４）で示されるアクリル酸エステル又はメタクリル酸エステルの共重合体、
【化３】
2005113054.tif 000004
（式中、Ｒ1 は炭素数１乃至１２のアルキル基を示す。）
【化４】
2005113054.tif 000005
（式中、Ｒ2 は炭素数１乃至１２のアルキル基を示す。）
等を例示できる。
なお、前記剪断減粘性付与剤は併用することもできる。
【００１３】
本発明のインキ組成物をボールペンに充填して用いる場合は、オレイン酸等の高級脂肪酸、長鎖アルキル基を有するノニオン性界面活性剤、ポリエーテル変性シリコーンオイル、チオ亜燐酸トリ（アルコキシカルボニルメチルエステル）やチオ亜燐酸トリ（アルコキシカルボニルエチルエステル）等のチオ亜燐酸トリエステル、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、或いは、それらの金属塩、アンモニウム塩、アミン塩、アルカノールアミン塩等の潤滑剤を添加してボール受け座の摩耗防止効果を付与することが好ましい。
【００１４】
その他、水系インキの場合は必要に応じて炭酸ナトリウム、燐酸ナトリウム、酢酸ソーダ等の無機塩類、水溶性のアミン化合物等の有機塩基性化合物等のｐＨ調整剤、ベンゾトリアゾール、トリルトリアゾール、ジシクロヘキシルアンモニウムナイトライト、ジイソプロピルアンモニウムナイトライト、サポニン等の防錆剤、石炭酸、１、２−ベンズチアゾリン３−オンのナトリウム塩、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン等の防腐剤或いは防黴剤、尿素、ノニオン系界面活性剤、還元又は非還元デンプン加水分解物、トレハロース等のオリゴ糖類、ショ糖、サイクロデキストリン、ぶどう糖、デキストリン、ソルビット、マンニット、ピロリン酸ナトリム等の湿潤剤、消泡剤、分散剤、インキの浸透性を向上させるフッ素系界面活性剤やノニオン系の界面活性剤を使用してもよい。
【００１５】
前記インキ組成物は、チップを筆記先端部に装着したマーキングペンやボールペンに充填して実用に供される。
マーキングペンに充填する場合、マーキングペン自体の構造、形状は特に限定されるものではなく、例えば、繊維チップ、フェルトチップ、プラスチックチップを筆記先端部に装着し、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造のマーキングペンが挙げられる。
ボールペンに充填する場合、ボールペン自体の構造、形状は特に限定されるものではなく、例えば、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、軸筒内にインキ組成物を充填したインキ収容管を有し、該インキ収容管はボールを先端部に装着したチップに連通しており、さらにインキの端面には逆流防止用の液栓が密接している構造のボールペンが挙げられる。
【００１６】
前記ボールペンチップについて更に詳しく説明すると、金属製のパイプの先端近傍を外面より内方に押圧変形させたボール抱持部にボールを抱持してなるチップ、或いは、金属材料をドリル等による切削加工により形成したボール抱持部にボールを抱持してなるチップ、金属又はプラスチック製チップ内部に樹脂製のボール受け座を設けたチップ、或いは、前記チップに抱持するボールをバネ体により前方に付勢させたもの等を適用できる。
又、前記ボールは、超硬合金、ステンレス鋼、ルビー、セラミック、樹脂、ゴム等の０．３〜３ｍｍ径程度のものが適用できる。
なお、本発明のインキを充填する筆記具は、ボールと同様の転動作用により筆跡を形成させる、ローラー等の転動機構を筆記先端部に備えたものを含む。
【００１７】
インキ組成物を収容するインキ収容管は、例えば、ポリエチレン、ポリプロピレン、ポリエチレンテレフタレート、ナイロン等の熱可塑性樹脂からなる成形体が用いられる。
更に、インキ収容管として透明、着色透明、或いは半透明の成形体を用いることにより、インキ色やインキ残量等を確認できる。
前記インキ収容管にはチップを直接連結する他、接続部材を介して前記インキ収容管とチップを連結してもよい。
尚、インキ収容管はレフィルの形態として、前記レフィルを軸筒内に収容するものでもよいし、先端部にチップを装着した軸筒自体をインキ収容体として、前記軸筒内に直接インキを充填してもよい。
【００１８】
前記インキ収容管に収容したインキ組成物の後端にはインキ逆流防止体を充填することもできる。
前記インキ逆流防止体組成物は不揮発性液体又は難揮発性液体からなる。
具体的には、ワセリン、スピンドル油、ヒマシ油、オリーブ油、精製鉱油、流動パラフィン、ポリブテン、α−オレフィン、α−オレフィンのオリゴマーまたはコオリゴマー、ジメチルシリコーンオイル、メチルフェニルシリコーンオイル、アミノ変性シリコーンオイル、ポリエーテル変性シリコーンオイル、脂肪酸変性シリコーンオイル等があげられ、一種又は二種以上を併用することもできる。
【００１９】
前記不揮発性液体及び／又は難揮発性液体には、ゲル化剤を添加して好適な粘度まで増粘させることが好ましく、表面を疎水処理したシリカ、表面をメチル化処理した微粒子シリカ、珪酸アルミニウム、膨潤性雲母、疎水処理を施したベントナイトやモンモリロナイトなどの粘土系増粘剤、ステアリン酸マグネシウム、ステアリン酸カルシウム、ステアリン酸アルミニウム、ステアリン酸亜鉛等の脂肪酸金属石鹸、トリベンジリデンソルビトール、脂肪酸アマイド、アマイド変性ポリエチレンワックス、水添ひまし油、脂肪酸デキストリン等のデキストリン系化合物、セルロース系化合物を例示できる。
更に、前記液状のインキ逆流防止体組成物と、固体のインキ逆流防止体を併用することもできる。
【実施例】
【００２０】
実施例１乃至３及び比較例１乃至４のインキ組成を以下の表に示す。
なお、表中の組成の数値は重量部を示す。
【００２１】
【表１】
2005113054.tif 000006
【００２２】
【表２】
2005113054.tif 000007
【００２３】
表中の原料の内容を注番号に沿って説明する。
（Ａ）Ｃ．Ｉ．ソルベントブラック７〔オリエント化学工業（株）製、商品名：ニグロシンベースＥＸ−ＢＰ〕の副生成物除去品（前記薄層クロマトグラフィーにおける０．１〜１．０のＲｆ値に含まれる成分が全染料中の２０％未満）
（Ｂ）Ｃ．Ｉ．ソルベントブラック７〔オリエント化学工業（株）製、商品名：ニグロシンベースＥＸ〕の副生成物除去品（前記薄層クロマトグラフィーにおける０．１〜１．０のＲｆ値に含まれる成分が全染料中の２０％未満）
（Ｃ）Ｃ．Ｉ．ソルベントブラック７〔オリエント化学工業（株）製、商品名：ニグロシンベースＥＸ−ＢＰ〕
（Ｄ）Ｃ．Ｉ．ソルベントブラック７〔オリエント化学工業（株）製、商品名：ニグロシンベースＥＸ〕
（Ｅ）Ｃ．Ｉ．ソルベントブラック２９〔オリエント化学工業（株）製、商品名：バリファーストブラック３８１０〕
（Ｆ）ケトンホルムアルデヒド樹脂誘導体、ドイツ国ヒュルス社製、商品名：シンセチックレジンＳＫ
（Ｇ）ヤスハラケミカル（株）製、商品名：ＹＳポリスターＳ１４５、α−ピネンを主成分とするテルペン（β−ピネンが少量含まれる）とフェノールの共重合体。
（Ｈ）新中村化学工業（株）製、商品名：９００Ｗ〔主成分として一般式（１）と一般式（２）の化合物（Ｒ1 ：ＣＨ3 、Ｒ2 ：Ｃ4 Ｈ9 ）との共重合体のエマルジョン（固形分４０％）〕
（Ｉ）東亞合成（株）製、商品名：アロンＢ−３００、アクリル酸とメタクリル酸エステルの共重合体エマルジョン
（Ｊ）東邦化学工業（株）製、商品名：フォスファノールＲＡ６００、ポリオキシエチレンアルキルエーテルのリン酸モノエステルとポリオキシエチレンアルキルエーテルのリン酸ジエステルの混合物
【００２４】
マーキングペンの作製
実施例１及び比較例１、５のインキ組成物を、軸筒内にインキ吸蔵体し、先端部にインキ吸蔵体と連通するアクリル繊維束を樹脂で結着したチップを設けたマーキングペンの前記インキ吸蔵体に含浸させてマーキングペンを得た。
ボールペンの作製
実施例２、３及び比較例２、３、４のインキ組成物を、直径０．７mmのボールを抱持するステンレススチール製チップがポリプロピレン製パイプの一端に嵌着されたボールペンレフィルに充填し、更に、インキ逆流防止体（ポリブテン４７重量部、鉱油４７重量部、脂肪酸デキストリン６重量部を三本ロールミルで混練したもの）を充填した後、前記ボールペンレフィルを軸筒に組み込み、油性ボールペンを得た。
【００２５】
各マーキングペン及びボールペンを用いて以下のテストを行った。
耐洗濯性試験
ＪＩＳ  Ｓ  ６０３７のマーキングペンに基づく試験項目の耐洗濯性試験を行なって、試験前後の変退色をＪＩＳ  Ｌ  ０８０４で判定した（グレースケール号数表示）。
耐ドライクリーニング性試験Ａ
試験片（綿ブロード＃４０）に筆記した後、前記試験片をミネラルスピリット（脂肪族炭化水素）に５分間浸漬させ、その後、常温で１時間乾燥し、試験前後の変退色をＪＩＳＬ  ０８０４で判定した（グレースケール号数表示）。
耐ドライクリーニング性試験Ｂ
耐ドライクリーニング性試験Ａを行なった後の試験片の筆跡を目視により観察した。
テスト結果を以下の表に示す。
【００２６】
【表３】
2005113054.tif 000008
【００２７】
表中の記号の内容を以下に説明する。
耐洗濯性試験
○：変退色が４号以上
×：変退色が４号未満
耐ドライクリーニング性試験Ａ
○：変退色が４号以上
×：変退色が４号未満
耐ドライクリーニング性試験Ｂ
○：筆跡の周囲に滲みが認められない。
△：筆跡の周囲に若干の滲みが認められる。
×：筆跡の周囲に顕著な滲みが認められる。